대형 석영로를 사용하지 않고 투과율 및 투과율 유지율이 우수한 대구경의 석영 유리를 저비용으로 제조하는 방법을 제공한다. 직경 300 mm 이상의 외경의 유리 미립자 퇴적체 1을 소결해 투명 유리화하는 석영 유리 4 제조 방법에 있어서 실리카 미립자를 퇴적시켜 유리 미립자 퇴적체 1을 생성하는 검댕부 공정 a와 검댕부 공정으로 얻어진 유리 미립자 퇴적체 1을 석영로 C를 제외하는 가열로 B로 소결해 가소결체 2를 얻는 제1 소결 공정 b와 제1 소결 공정 b로 얻어진 가소결체 2를 석영로 C로 추가로 소결해 소결체(석영유리 모재) 3을 얻는 제2 소결 공정 c와 검댕부 공정 a, 제1 소결 공정 b, 제2 소결 공정 c 중 하나 또는 두 개의 공정, 혹은 모든 공정에서 불소를 첨가하는 불소 첨가 공정을 구비한다.
To provide a method for inexpensively manufacturing a quartz glass with large diameter having excellent transmittance and transmittance retention without using a large quartz furnace. There is provided the method for manufacturing the quartz glass 4 that forms a transparent glass by sintering a deposited body 1 of glass fine particles having a diameter of 300 mm or larger. The method includes: a soot deposition step "a" of generating the deposited body 1 of glass fine particles by depositing silica fine particles; a first sintering step "b" for obtaining a temporary sintered body 2 by sintering the deposited body 1 of glass fine particle obtained in the soot deposition step in a heating furnace B excluding the quartz furnace C; a second sintering step "c" of obtaining the sintered body (quartz glass base material) 3 by additionally sintering the temporary sintered body 2 obtained in the first sintering step "b"; and a fluorine adding step of performing fluorine adding in one of the soot deposition step "a", the first sintering step "b" and the second sintering step "c", or in all steps.